(57)【要約】  金属電池に使用可能な電解質調節物質は、液体電解質；及び液体電解質に組み込まれて金属−有機構造体（ＭＯＦ）スラリー電解質を形成するＭＯＦの材料を含む。ＭＯＦは、金属クラスタノード及び有機リンカーから構築される結晶性多孔質固体のクラスであり、液体電解質の活性化及び含浸時に、陰イオンを結合し、イオン対を除去し、陽イオン輸送を高めることができる。
2020508542.tif 000002
【特許請求の範囲】
【請求項１】
金属電池に使用可能な電解質調節物質であって、
液体電解質と、
前記液体電解質内に組み込まれてＭＯＦスラリー電解質を形成する金属−有機構造体（ＭＯＦ）の材料であって、前記ＭＯＦが、金属クラスタノード及び有機リンカーから構築される結晶性多孔質固体のクラスであり、前記液体電解質の活性化及び含浸時に、陰イオンを結合し、イオン対を除去し、陽イオン輸送を高めることが可能である、材料と、
を含む、電解質調節物質。
【請求項２】
前記ＭＯＦが、初期状態ＭＯＦを活性化して、ゲスト分子又はその一部の配位子を除去することにより生成されるオープンメタルサイト（ＯＭＳ）を有する、請求項１に記載の電解質調節物質。
【請求項３】
各ＭＯＦが、ｐブロック又はｄブロックからの金属中心、並びにベンゼン−１，３，５−トリカルボン酸（ＢＴＣ）、ベンゼン−１，４−ジカルボン酸（ＢＤＣ）、アゾベンゼン−４，４’−ジカルボン酸（ＡＤＣ）及びイソニコチン酸（ＩＮ）の１つ又は複数の配位子を含有する、請求項１に記載の電解質調節物質。
【請求項４】
前記ＭＯＦが、Ｃｕ３（ＢＴＣ）２、Ａｌ３Ｏ（ＯＨ）（ＢＴＣ）２、Ｆｅ３Ｏ（ＯＨ）（ＢＴＣ）２、Ｍｎ３（ＢＤＣ）３、（Ｉｎ３Ｏ）（ＯＨ）（ＡＤＣ）２（ＩＮ）２、又はＵｉＯ−６６、ＵｉＯ−６７、ＵｉＯ−６６−ＮＨ２、ＵｉＯ−６６−ＯＨ、若しくはＵｉＯ−６６−Ｂｒを含むジルコニウムベースのＭＯＦを含む、請求項３に記載の電解質調節物質。
【請求項５】
前記液体電解質が、１種又は複数の非水性溶媒及び前記１種又は複数の非水性溶媒に溶解した金属塩を含み、
前記１種又は複数の非水性溶媒が、ＭＯＦ材料の表面特性に適合するように選択され、
前記金属塩が、少なくとも部分的に前記ＭＯＦ材料に依存する、所望の大きさの陰イオンを有するように選択され、前記陰イオンの大きさは、前記塩が、確実に前記ＭＯＦの少なくともいくつかの細孔に浸入し、次にそこで固定化されて、イオン伝導チャネルを形成するように選択される、請求項１に記載の電解質調節物質。
【請求項６】
非水性液体電解質溶媒が、エチレンカーボネート（ＥＣ）、プロピレンカーボネート（ＰＣ）、ビニレンカーボネート（ＶＣ）、フルオロエチレンカーボネート（ＦＥＣ）、ブチレンカーボネート（ＢＣ）、ジメチルカーボネート（ＤＭＣ）、ジエチルカーボネート（ＤＥＣ）、エチルメチルカーボネート（ＥＭＣ）、メチルプロピルカーボネート（ＭＰＣ）、ブチルメチルカーボネート（ＢＭＣ）、エチルプロピルカーボネート（ＥＰＣ）、ジプロピルカーボネート（ＤＰＣ）、シクロペンタノン、スルホラン、ジメチルスルホキシド、３−メチル−１，３−オキサゾリジン−２−オン、γ−ブチロラクトン、１，２−ジ−エトキシメタン、テトラヒドロフラン、２−メチルテトラヒドロフラン、１，３−ジオキソラン、酢酸メチル、酢酸エチル、ニトロメタン、１，３−プロパンスルトン、γ−バレロラクトン、イソブチリル酢酸メチル、酢酸２メトキシエチル、酢酸２−エトキシエチル、シュウ酸ジエチル、イオン性液体；ガンマブチロラクトン、ガンマバレロラクトン、１，２−ジメトキシエタン及びジエチルエーテルの少なくとも１種を含む鎖状エーテル化合物；テトラヒドロフラン、２−メチルテトラヒドロフラン、１，３−ジオキソラン及びジオキサンの少なくとも１種を含む環状エーテル化合物；又はこれらの組合せを含む、請求項５に記載の電解質調節物質。
【請求項７】
前記金属塩が、リチウム（Ｌｉ）塩、ナトリウム（Ｎａ）塩、マグネシウム（Ｍｇ）塩、及び亜鉛（Ｚｎ）塩の１種又は複数を含み、
前記リチウム塩が、ヘキサフルオロリン酸リチウム、ヘキサフルオロヒ酸リチウム、リチウムビス（トリフルオロメチルスルホニルイミド）（ＬｉＴＦＳＩ）、リチウムビス（トリフルオロスルホニルイミド）、トリフルオロメタンスルホン酸リチウム、リチウムフルオロアルキルスホンイミド、リチウムフルオロアリールスルホンイミド、リチウムビス（オキサレートボレート）、リチウムトリス（トリフルオロメチルスルホニルイミド）メチド、テトラフルオロホウ酸リチウム、過塩素酸リチウム、テトラクロロアルミン酸リチウム、塩化リチウム、又はこれらの組合せを含み、
前記ナトリウム塩が、トリフルオロメタンスルホン酸ナトリウム、ＮａＣｌＯ４、ＮａＰＦ６、ＮａＢＦ４、ＮａＴＦＳＩ（ナトリウム（Ｉ）ビス（トリフルオロメタンスルホニル）イミド）、ＮａＦＳＩ（ナトリウム（Ｉ）ビス（フルオロスルホニル）イミド）、又はこれらの組合せを含み、
前記Ｍｇ塩が、トリフルオロメタンスルホン酸マグネシウム、Ｍｇ（ＣｌＯ４）２、Ｍｇ（ＰＦ６）２、Ｍｇ（ＢＦ４）２、Ｍｇ（ＴＦＳＩ）２（マグネシウム（ＩＩ）ビス（トリフルオロメタンスルホニル）イミド）、Ｍｇ（ＦＳＩ）２（マグネシウム（ＩＩ）ビス（フルオロスルホニル）イミド）、又はこれらの組合せを含み、
前記Ｚｎ塩が、トリフルオロメタンスルホン酸亜鉛、Ｚｎ（ＣｌＯ４）２、Ｚｎ（ＰＦ６）２、Ｚｎ（ＢＦ４）２、Ｚｎ（ＴＦＳＩ）２（亜鉛（ＩＩ）ビス（トリフルオロメタンスルホニル）イミド）、Ｚｎ（ＦＳＩ）２（亜鉛（ＩＩ）ビス（フルオロスルホニル）イミド）、又はこれらの組合せを含む、請求項５に記載の電解質調節物質。
【請求項８】
前記ＭＯＦの前記液体電解質に対する質量比が、約１０：１〜約１：１０００の範囲である、請求項１に記載の電解質調節物質。
【請求項９】
請求項１に記載の電解質調節物質と、
正極と、
負極と、
を含む、電池であって、
前記電解質調節物質が、前記正極と前記負極との間に配置されたＭＯＦスラリー電解質を含む、電池。
【請求項１０】
前記電池が、リチウム（Ｌｉ）電池、ナトリウム（Ｎａ）電池、マグネシウム（Ｍｇ）電池、又は亜鉛（Ｚｎ）電池であり、
前記Ｌｉ電池の正極が、ＬｉＣｏＯ２（ＬＣＯ）、ＬｉＮｉＭｎＣｏＯ２（ＮＭＣ）、リン酸鉄リチウム（ＬｉＦｅＰＯ４）、鉄フルオロリン酸リチウム（Ｌｉ２ＦｅＰＯ４Ｆ）、層カソードによる過リチウム化層、スピネル型酸化マンガンリチウム（ＬｉＭｎ２Ｏ４）、酸化コバルトリチウム（ＬｉＣｏＯ２）、ＬｉＮｉ０．５Ｍｎ１．５Ｏ４、酸化アルミニウムコバルトニッケルリチウム、酸化バナジウムリチウム（ＬｉＶ２Ｏ５）、Ｌｉ２ＭＳｉＯ４（式中、Ｍは任意の比のＣｏ、Ｆｅ、及び／又はＭｎから構成される）、並びにリチウム挿入及び脱挿入を受ける物質の少なくとも１種を含み、
前記Ｎａ電池の正極が、ＮａＭｎＯ２、ＮａＦｅＰＯ４、及びＮａ３Ｖ２（ＰＯ４）３の少なくとも１種を含み、
前記Ｍｇ電池の正極が、ＴｉＳｅ２、ＭｇＦｅＰＯ４Ｆ、ＭｇＣｏ２Ｏ４、及びＶ２Ｏ５の少なくとも１種を含み、
前記Ｚｎ電池の正極が、γ−ＭｎＯ２、ＺｎＭｎ２Ｏ４、及びＺｎＭｎＯ２の少なくとも１種を含み、
前記Ｌｉ電池の負極が、Ｌｉ金属、グラファイト、ハード又はソフトカーボン、グラフェン、カーボンナノチューブ、酸化チタン、ケイ素（Ｓｉ）、スズ（Ｓｎ）、ゲルマニウム（Ｇｅ）、一酸化ケイ素（ＳｉＯ）、酸化ケイ素（ＳｉＯ２）、酸化スズ（ＳｎＯ２）、遷移金属酸化物、及びリチウムとのインターカレーション、変換又は合金化反応を受ける物質の少なくとも１種を含み、
Ｎａ、Ｍｇ及びＺｎ電池の負極が、それぞれ、Ｎａ金属、Ｍｇ金属、及びＺｎ金属を含む、請求項９に記載の電池。
【請求項１１】
いくつか又は全ての電極材料が、前記ＭＯＦスラリー電解質と組み合わされて、電極層を通してより良好なイオン輸送を達成する、請求項９に記載の電池。
【請求項１２】
前記正極と前記負極との間の前記ＭＯＦスラリー電解質中に配置された少なくとも１つの電子遮断セパレーター膜を更に含む、請求項９に記載の電池。
【請求項１３】
前記少なくとも１つの電子遮断セパレーター膜が、イオン伝導性又は非伝導性のいずれかである、請求項１２に記載の電池。
【請求項１４】
前記少なくとも１つの電子遮断セパレーター膜が、ポリプロピレン（ＰＰ）、ポリエチレン（ＰＥ）、ガラス繊維（ＧＦ）、酸化ポリエチレン（ＰＥＯ）、フッ化ポリビニリデン（ＰＶＤＦ）、ポリテトラフルオロエチレン（ＰＴＦＥ）、ポリウレタン、ポリアクリロニトリル（ＰＡＮ）、ポリメチルメタクリレート（ＰＭＭＡ）、ポリテトラエチレングリコールジアクリレート、これらのコポリマー、ペロブスカイト型チタン酸ランタンリチウムＬｉ３ＸＬａ（２／３−Ｘ）Ｍ（１／３）−２ＸＴｉＯ３（式中、０＜ｘ＜０．１６、及びＭ＝Ｍｇ、Ａｌ、Ｍｎ、Ｒｕ等）、リチウム亜リン酸オキシニトリド（ＬｉＰＯＮ、Ｌｉ３．５ＰＯ３Ｎ０．５）、Ｌｉ５Ｌａ３Ｍ２Ｏ１２を含む酸化ガーネット（式中、Ｍ＝Ｎｂ、Ｔａ、若しくはＺｒ）、硫化リチウム、又はこれらの組合せを含む、請求項１２に記載の電池。
【請求項１５】
電池用の電解質調節物質の製造方法であって、
金属−有機構造体（ＭＯＦ）の材料を液体電解質内に組み込んでＭＯＦスラリー電解質を形成するステップを含み、前記ＭＯＦが、金属クラスタノード及び有機リンカーから構築される結晶性多孔質固体のクラスであり、前記液体電解質の活性化及び含浸時に、陰イオンを結合し、イオン対を除去し、陽イオン輸送を高めることが可能である、方法。
【請求項１６】
容易な水熱法に基づくか、又は水調節物質を用いず、前記ＭＯＦ材料を合成するステップを更に含む、請求項１５に記載の方法。
【請求項１７】
初期状態ＭＯＦを活性化して、ゲスト分子又はその一部の配位子を除去することにより前記ＭＯＦのオープンメタルサイト（ＯＭＳ）を生成するステップを更に含む、請求項１５に記載の方法。
【発明の詳細な説明】
【技術分野】
【０００１】
関連出願の相互参照
本ＰＣＴ出願は、米国特許法第１１９（ｅ）条に基づいて、共に２０１７年２月７日に出願された米国仮特許出願第６２／４５５，７５２号及び第６２／４５５，８００号の優先権及び利益を主張し、その全容が参照により本明細書に組み込まれる。
【０００２】
本ＰＣＴ出願はまた、２０１８年２月５日に出願された米国特許出願第１５／８８８，２３２号にも関し、その全容が参照により本明細書に組み込まれる。
【０００３】
本発明は、一般に電気化学的技術に関し、より詳細には金属電池用の電解質調節物質及びその製造方法に関する。
【背景技術】
【０００４】
本明細書に提供される背景技術の記載は、本発明の文脈を一般的に示すことを目的とするものである。本発明の背景技術の部分において論じられる主題は、本発明の背景技術の部分における言及の結果としての単なる先行技術と考えられるべきではない。同様に、本発明の背景技術の部分において言及されるか又は本発明の背景技術の部分における主題に関連する課題は、これまでに先行技術において認識されてきたと考えられるべきではない。本発明の背景技術の部分における主題は、それ自体もまた発明でありうる、単に異なる手法を示すものである。本発明の背景技術の部分において記載される範囲の、ここで名前を挙げられた発明者らの仕事、及びそうでない場合には出願時に先行技術として適格でない場合もある明細書の態様は、明示的にも又は暗黙にも、本発明に対する先行技術であるとは認められない。
【０００５】
二次電池の開発は、携帯電子機器におけるその広範な用途のために、徹底的に研究されてきた。より高い電力能を有する次世代電池系が開発される一方、より長いサイクル寿命及び優れた安全性は、これらの特性が、ハイブリッド電気自動車（ＨＥＶ）、電池式電気自動車（ＢＥＶ）、プラグインＨＥＶ、及び距離拡張型電気自動車（ＥＲＥＶ）等の車両用動力源の用途において望ましい特色であるため、依然として難題であり且つ過大の労力を要するものである。更に、電気自動車の顧客の走行距離不安に対しては、より高い質量エネルギー密度及び体積エネルギー密度を有する電池パッケージを必要とし、これは現行の電極及び電解質の電気化学的性質により著しく制限される。
【０００６】
例えば、リチウム金属アノードは、３８６０ｍＡ時ｇ−１の最大理論質量容量及び最小ＳＨＥ（標準水素電極）電位（−３．０４Ｖ対Ｈ２／Ｈ＋）を有し、全般的エネルギー密度を高めるという興味深い可能性をもたらす。しかしながら、リチウム金属負極は、リチウムが液体電解質に直接曝露されたときのその電解質の無制限の消費、したがって乏しいクーロン効率及び厳しい安全問題に至ることに起因して、二次リチウム電池系から除外されてきた。一方、約１０−２Ｓ／ｃｍという従来の液体電解質の高伝導度にもかかわらず、それは、低陽イオン輸率（０．２〜０．４）、同様に寄生反応に苦慮しており、このため要求を満たさない電力密度及びカレンダー電池寿命が起きる。伝統的な液体電解質の不利益な側面は、既存の電解質のイオン化学的性質を効果的に修正する変換用添加剤がないため、持続的に積み重ねられてきた。
【発明の概要】
【発明が解決しようとする課題】
【０００７】
したがって、前述の不完全性及び欠点に対処する、これまで対処されていない必要性が、当技術分野に存在する。
【課題を解決するための手段】
【０００８】
一態様では、本発明は、金属電池に使用可能な電解質調節物質に関する。一実施形態では、電解質調節物質には、液体電解質；及び液体電解質に組み込まれて金属−有機構造体（ＭＯＦ）スラリー電解質を形成するＭＯＦの材料が含まれる。ＭＯＦは、金属クラスタノード及び有機リンカーから構築される結晶性多孔質固体のクラスであり、液体電解質の活性化及び含浸時に、陰イオンを結合し、イオン対を除去し、陽イオン輸送を高めることができる。
【０００９】
一実施形態では、ＭＯＦは、初期状態ＭＯＦを活性化して、ゲスト分子又はその一部の配位子を除去することにより生成されるオープンメタルサイト（ＯＭＳ）を有する。
【００１０】
一実施形態では、各ＭＯＦは、ｐブロック又はｄブロックからの金属中心、並びにベンゼン−１，３，５−トリカルボン酸（ＢＴＣ）、ベンゼン−１，４−ジカルボン酸（ＢＤＣ）、アゾベンゼン−４，４’−ジカルボン酸（ＡＤＣ）及びイソニコチン酸（ＩＮ）の１つ又は複数の配位子を含有する。
【００１１】
一実施形態では、ＭＯＦは、Ｃｕ３（ＢＴＣ）２、Ａｌ３Ｏ（ＯＨ）（ＢＴＣ）２、Ｆｅ３Ｏ（ＯＨ）（ＢＴＣ）２、Ｍｎ３（ＢＤＣ）３、（Ｉｎ３Ｏ）（ＯＨ）（ＡＤＣ）２（ＩＮ）２、又はＵｉＯ−６６、ＵｉＯ−６７、ＵｉＯ−６６−ＮＨ２、ＵｉＯ−６６−ＯＨ、若しくはＵｉＯ−６６−Ｂｒを含むジルコニウムベースのＭＯＦを含む。
【００１２】
一実施形態では、液体電解質は、１種又は複数の非水性溶媒及び１種又は複数の非水性溶媒に溶解した金属塩を含む。
【００１３】
一実施形態では、１種又は複数の非水性溶媒は、ＭＯＦ材料の表面特性に適合するように選択される。
【００１４】
一実施形態では、金属塩は、少なくとも部分的にＭＯＦ材料に依存する、所望の大きさの陰イオンを有するように選択され、陰イオンの大きさは、塩が、確実に少なくともいくつかのＭＯＦ細孔に浸入し、次にそこで固定化されて、イオン伝導チャネルを形成するように選択される。
【００１５】
一実施形態では、非水性液体電解質溶媒は、エチレンカーボネート（ＥＣ）、プロピレンカーボネート（ＰＣ）、ビニレンカーボネート（ＶＣ）、フルオロエチレンカーボネート（ＦＥＣ）、ブチレンカーボネート（ＢＣ）、ジメチルカーボネート（ＤＭＣ）、ジエチルカーボネート（ＤＥＣ）、エチルメチルカーボネート（ＥＭＣ）、メチルプロピルカーボネート（ＭＰＣ）、ブチルメチルカーボネート（ＢＭＣ）、エチルプロピルカーボネート（ＥＰＣ）、ジプロピルカーボネート（ＤＰＣ）、シクロペンタノン、スルホラン、ジメチルスルホキシド、３−メチル−１，３−オキサゾリジン−２−オン、γ−ブチロラクトン、１，２−ジ−エトキシメタン、テトラヒドロフラン、２−メチルテトラヒドロフラン、１，３−ジオキソラン、酢酸メチル、酢酸エチル、ニトロメタン、１，３−プロパンスルトン、γ−バレロラクトン、イソブチリル酢酸メチル、酢酸２−メトキシエチル、酢酸２−エトキシエチル、シュウ酸ジエチル、イオン性液体；ガンマブチロラクトン、ガンマバレロラクトン、１，２−ジメトキシエタン及びジエチルエーテルの少なくとも１種を含む鎖状エーテル化合物；テトラヒドロフラン、２−メチルテトラヒドロフラン、１，３−ジオキソラン及びジオキサンの少なくとも１種を含む環状エーテル化合物；又はこれらの組合せを含む。
【００１６】
一実施形態では、金属塩は、１種又は複数のリチウム（Ｌｉ）塩、ナトリウム（Ｎａ）塩、マグネシウム（Ｍｇ）塩、及び亜鉛（Ｚｎ）塩を含む。
【００１７】
一実施形態では、リチウム塩には、ヘキサフルオロリン酸リチウム、ヘキサフルオロヒ酸リチウム、リチウムビス（トリフルオロメチルスルホニルイミド）（ＬｉＴＦＳＩ）、リチウムビス（トリフルオロスルホニルイミド）、トリフルオロメタンスルホン酸リチウム、リチウムフルオロアルキルスホンイミド、リチウムフルオロアリールスホンイミド、リチウムビス（オキサレートボレート）、リチウムトリス（トリフルオロメチルスルホニルイミド）メチド、テトラフルオロホウ酸リチウム、過塩素酸リチウム、テトラクロロアルミン酸リチウム、塩化リチウム、又はこれらの組合せが含まれる。
【００１８】
一実施形態では、ナトリウム塩には、トリフルオロメタンスルホン酸ナトリウム、ＮａＣｌＯ４、ＮａＰＦ６、ＮａＢＦ４、ＮａＴＦＳＩ（ナトリウム（Ｉ）ビス（トリフルオロメタンスルホニル）イミド）、ＮａＦＳＩ（ナトリウム（Ｉ）ビス（フルオロスルホニル）イミド）、又はこれらの組合せが含まれる。
【００１９】
一実施形態では、Ｍｇ塩には、トリフルオロメタンスルホン酸マグネシウム、Ｍｇ（ＣｌＯ４）２、Ｍｇ（ＰＦ６）２、Ｍｇ（ＢＦ４）２、Ｍｇ（ＴＦＳＩ）２（マグネシウム（ＩＩ）ビス（トリフルオロメタンスルホニル）イミド）、Ｍｇ（ＦＳＩ）２（マグネシウム（ＩＩ）ビス（フルオロスルホニル）イミド）、又はこれらの組合せが含まれる。
【００２０】
一実施形態では、Ｚｎ塩には、トリフルオロメタンスルホン酸亜鉛、Ｚｎ（ＣｌＯ４）２、Ｚｎ（ＰＦ６）２、Ｚｎ（ＢＦ４）２、Ｚｎ（ＴＦＳＩ）２（亜鉛（ＩＩ）ビス（トリフルオロメタンスルホニル）イミド）、Ｚｎ（ＦＳＩ）２（亜鉛（ＩＩ）ビス（フルオロスルホニル）イミド）、又はこれらの組合せが含まれる。
【００２１】
一実施形態では、ＭＯＦの液体電解質に対する質量比は、約１０：１〜約１：１０００の範囲である。
【００２２】
別の態様では、本発明は電池に関する。一実施形態では、電池は、上に開示する電解質調節物質、正極、及び負極を有する。電解質調節物質は、正極と負極の間に配置されたＭＯＦスラリー電解質を含む。
【００２３】
一実施形態では、電池は、リチウム（Ｌｉ）電池、ナトリウム（Ｎａ）電池、マグネシウム（Ｍｇ）電池、又は亜鉛（Ｚｎ）電池である。
【００２４】
一実施形態では、Ｌｉ電池の正極には、ＬｉＣｏＯ２（ＬＣＯ）、ＬｉＮｉＭｎＣｏＯ２（ＮＭＣ）、リン酸鉄リチウム（ＬｉＦｅＰＯ４）、鉄フルオロリン酸リチウム（Ｌｉ２ＦｅＰＯ４Ｆ）、層カソードによる過リチウム化層、スピネル型酸化マンガンリチウム（ＬｉＭｎ２Ｏ４）、酸化コバルトリチウム（ＬｉＣｏＯ２）、ＬｉＮｉ０．５Ｍｎ１．５Ｏ４、酸化アルミニウムコバルトニッケルリチウム、酸化バナジウムリチウム（ＬｉＶ２Ｏ５）、Ｌｉ２ＭＳｉＯ４（式中、Ｍは任意の比のＣｏ、Ｆｅ、及び／又はＭｎから構成される）、並びにリチウム挿入及び脱挿入を受ける物質の少なくとも１種が含まれる。
【００２５】
一実施形態では、Ｎａ電池の正極には、ＮａＭｎＯ２、ＮａＦｅＰＯ４、及びＮａ３Ｖ２（ＰＯ４）３の少なくとも１種が含まれる。
【００２６】
一実施形態では、Ｍｇ電池の正極には、ＴｉＳｅ２、ＭｇＦｅＰＯ４Ｆ、ＭｇＣｏ２Ｏ４、及びＶ２Ｏ５の少なくとも１種が含まれる。
【００２７】
一実施形態では、Ｚｎ電池の正極には、γ−ＭｎＯ２、ＺｎＭｎ２Ｏ４、及びＺｎＭｎＯ２の少なくとも１種が含まれる。
【００２８】
一実施形態では、Ｌｉ電池の負極には、Ｌｉ金属、グラファイト、ハード又はソフトカーボン、グラフェン、カーボンナノチューブ、酸化チタン、ケイ素（Ｓｉ）、スズ（Ｓｎ）、ゲルマニウム（Ｇｅ）、一酸化ケイ素（ＳｉＯ）、酸化ケイ素（ＳｉＯ２）、酸化スズ（ＳｎＯ２）、遷移金属酸化物、及びリチウムとのインターカレーション、変換又は合金化反応を受ける物質の少なくとも１種が含まれる。
【００２９】
一実施形態では、Ｎａ、Ｍｇ及びＺｎ電池の負極には、それぞれ、Ｎａ金属、Ｍｇ金属、及びＺｎ金属が含まれる。
【００３０】
一実施形態では、いくつか又は全ての電極材料は、ＭＯＦスラリー電解質と組み合わされて、電極層を通してより良好なイオン輸送を達成する。
【００３１】
一実施形態では、電池には、正極と負極の間のＭＯＦスラリー電解質中に配置された少なくとも１つの電子遮断セパレーター膜が更に含まれる。
【００３２】
一実施形態では、少なくとも１つの電子遮断セパレーター膜は、イオン伝導性又は非伝導性のいずれかである。
【００３３】
一実施形態では、少なくとも１つの電子遮断セパレーター膜は、ポリプロピレン（ＰＰ）、ポリエチレン（ＰＥ）、ガラス繊維（ＧＦ）、酸化ポリエチレン（ＰＥＯ）、フッ化ポリビニリデン（ＰＶＤＦ）、ポリテトラフルオロエチレン（ＰＴＦＥ）、ポリウレタン、ポリアクリロニトリル（ＰＡＮ）、ポリメチルメタクリレート（ＰＭＭＡ）、ポリテトラエチレングリコールジアクリレート、これらのコポリマー、ペロブスカイト型チタン酸ランタンリチウムＬｉ３ＸＬａ（２／３−ｘ）Ｍ（１／３）−２ｘＴｉＯ３（式中、０＜ｘ＜０．１６、及びＭ＝Ｍｇ、Ａｌ、Ｍｎ、Ｒｕ等）、リチウム亜リン酸オキシニトリド（ＬｉＰＯＮ、Ｌｉ３．５ＰＯ３Ｎ０．５）、Ｌｉ５Ｌａ３Ｍ２Ｏ１２を含む酸化ガーネット（式中、Ｍ＝Ｎｂ、Ｔａ、若しくはＺｒ）、硫化リチウム、又はこれらの組合せを含む。
【００３４】
更に別の態様では、本発明は、電池用の電解質調節物質の製造方法に関する。一実施形態では、方法は、金属−有機構造体（ＭＯＦ）の材料を液体電解質内に組み込んでＭＯＦスラリー電解質を形成する工程を含み、ＭＯＦは、金属クラスタノード及び有機リンカーから構築される結晶性多孔質固体のクラスであり、液体電解質の活性化及び含浸時に、陰イオンを結合し、イオン対を除去し、陽イオン輸送を高めることが可能である。
【００３５】
一実施形態では、記方法は、容易な水熱法に基づくか、又は水調節物質を用いず、ＭＯＦ材料を合成する工程を更に含む。
【００３６】
一実施形態では、方法はまた、初期状態ＭＯＦを活性化して、ゲスト分子又はその一部の配位子を除去することによりＭＯＦのオープンメタルサイト（ＯＭＳ）を生成する工程も含む。
【００３７】
本発明のこれらの態様及び他の態様は、本発明の新規な概念の趣旨及び範囲から逸脱することなく、本発明の変更及び修正が影響を受けうるけれども、以下の図面と関連して、以下の好ましい実施形態の記載から明白となるであろう。
【００３８】
添付の図面は、本発明の１つ又は複数の実施形態を例示し、その記載と共に、本発明の原理を説明するのに役立つ。可能であれば、ある実施形態の同一又は同様の要素を表すために、図面全体を通して同一の参照番号が使用される。
【図面の簡単な説明】
【００３９】
【図１Ａ】本発明の一実施形態による、銅及びベンゼントリカルボン酸（ＢＴＣ）配位子から製造され、１．１ｎｍの細孔直径を有する剛性構造体を形成している金属有機構造体（ＭＯＦ）材料ＨＫＵＳＴ−１を示す模式図である。
【図１Ｂ】本発明の一実施形態による、イオンチャネル及びイオンチャネル内の溶媒和イオンを有する、ＨＫＵＳＴ−１構造体を示す模式的な斜視図である。
【図１Ｃ】本発明の一実施形態による、ＣｌＯ４−のオープン銅サイトとの結合及びイオンチャネル内の遊離した溶媒和Ｌｉ＋イオンを示すイオンチャネルを有する、ＨＫＵＳＴ−１構造体を示す断面図である。
【図２】本発明の一実施形態による、ＭＯＦを電解質調節物質として使用する電解質構造を有する電池を示す図である。
【図３】本発明の一実施形態による、合成されたままのＵｉＯ−６６−ＮＨ２のＸ線回折パターン（ＸＲＤ）を示す図である。
【図４】本発明の一実施形態による、合成されたままのＵｉＯ−６６−ＮＨ２の走査電子分光分析法（ＳＥＭ）を示す画像である。
【図５】本発明の一実施形態による、合成されたままのＵｉＯ−６６−ＮＨ２の熱重量分析（ＴＧＡ）を示すグラフである。
【図６】本発明の一実施形態による、合成されたままのＵｉＯ−６６−ＮＨ２のＮ２吸着／脱着等温線を示すグラフである。
【図７】本発明の一実施形態による、ＵｉＯ−６６−ＮＨ２電解質の、温度の逆数（１／Ｋ）に対するイオン伝導率（Ｌｏｇ（Ｓｃｍ−１）（アレニウスプロット）を示すグラフである。
【図８】本発明の一実施形態による、交流（ＡＣ）インピーダンス測定値（挿入図）及び定電位分極の組合せを通した、ＵｉＯ−６６−ＮＨ２スラリー電解質に関するＬｉ輸率測定値を示すグラフである。
【図９】本発明の一実施形態による、Ｌｉ対称セル試験における、最初の１００時間は０．１３ｍＡ  ｃｍ−２下で、それに続くサイクルは０．２６ｍＡ  ｃｍ−２での、液体電解質とＵｉＯ−６６−ＮＨ２スラリー電解質との比較を示すグラフである。
【図１０】本発明の一実施形態による、Ｌｉ｜ＬｉＦｅＰＯ４ハーフセル試験における、１Ｃ電流密度下での液体電解質とＵｉＯ−６６−ＮＨ２スラリー電解質との比較を示すグラフである。
【発明を実施するための形態】
【００４０】
本発明は、ここで、本発明の例示的実施形態が示される添付の図面を参照して、以下でより十分に説明される。本発明は、しかしながら、多くの異なる形態で具体化されえ、本明細書に明示される実施形態に限定されると解釈されるべきではない。むしろ、本開示が徹底的且つ完全なものとなり、当業者に本発明の範囲を十分に伝えるように、これらの実施形態は提供される。同様の参照符号は、全体を通して同様の要素を表す。これらの態様に対する様々な修正は、当業者には容易に明らかになるであろうし、本明細書に定義される包括的原理は、他の態様に適用されうる。したがって、特許請求の範囲は、本明細書に示される態様に限定されることを意図するものではなく、特許請求の範囲の文言（ｌａｎｇｕａｇｅ  ｃｌａｉｍｓ）と一貫した全範囲と一致するべきであり、単数形の要素に対する言及は、特にそのように記載されない限り、「１つ（種）及び１つ（種）のみ」ではなく、むしろ「１つ（種）又は複数」を意味することを意図する。用語「例示的な」は、「一例、実例、又は例示として役立つ」ことを意味するために本明細書で使用される。「例示的」と本明細書に記載される任意の態様は、他の態様より好ましいか又は有利なものと必ずしも解釈されるべきではない。特に他に記載されない限り、用語「いくつか」は、１つ（種）又は複数を表す。「Ａ、Ｂ、又はＣの少なくとも１つ（種）」、「Ａ、Ｂ、又はＣの１つ（種）又は複数」、「Ａ、Ｂ、及びＣの少なくとも１つ（種）」、「Ａ、Ｂ、及びＣの１つ（種）又は複数」、並びに「Ａ、Ｂ、Ｃ、又はこれらの任意の組合せ」等の組合せには、Ａ、Ｂ、及び／又はＣの任意の組合せが含まれ、複数のＡ、複数のＢ、又は複数の複数のＣが含まれうる。特に、「Ａ、Ｂ、又はＣの少なくとも１つ（種）」、「Ａ、Ｂ、又はＣの１つ（種）又は複数」、「Ａ、Ｂ、及びＣの少なくとも１つ（種）」、「Ａ、Ｂ、及びＣの１つ（種）又は複数」、並びに「Ａ、Ｂ、Ｃ、又はこれらの任意の組合せ」等の組合せは、Ａのみ、Ｂのみ、Ｃのみ、Ａ及びＢ、Ａ及びＣ、Ｂ及びＣ、又はＡ及びＢ及びＣであってよく、任意のそのような組合せは、Ａ、Ｂ、又はＣの１つ又は複数の構成員を含有してよい。当業者に公知の又は後に公知となる、本開示全体を通して記載される様々な態様の要素に対する全ての構造的且つ機能的な同等物は、本明細書に参照により明示的に組み込まれ、特許請求の範囲に包含されることを意図する。更に、本明細書に開示されるものは何も、そのような開示が特許請求の範囲に明示的に記載されているかどうかに関わらず、公共に提供されることを意図するものではない。「モジュール」、「機構」、「要素」、「装置」等の用語は、用語「手段」の代替とならない場合がある。したがって、いかなる請求項の要素も、要素が「のための手段（ｍｅａｎｓ  ｆｏｒ）」という語句を使用して明示的に記載されない限り、手段プラス機能と解釈されるべきではない。方法内の１つ又は複数の工程は、本発明の原理を変えることなく、異なる順序で（又は同時に）遂行されうることもまた理解されたい。
【００４１】
本明細書で使用される用語は、本発明の文脈内で、及び各用語が使用される特定の文脈内で、当技術分野における通常の意味を一般に有する。本発明を記載するために使用される特定の用語は、本発明の記載に関して専門家に追加の指針を提供するために、以下で又は本明細書中の他の箇所で論じられる。便宜上、特定の用語は、例えばイタリック体及び／又は引用符を使用して強調されてよい。強調の使用は、用語の範囲及び意味に影響を及ぼすことはなく；用語の範囲及び意味は、強調されても又はされなくても、同一の文脈内で同一である。同一の事柄を２つ以上の方法で言い表すことができることが理解されよう。したがって、本明細書で論じられる用語の任意の１つ又は複数に対して、代替の言葉及び同義語が使用されてよく、ある用語が本明細書で述べられるか若しくは論じられていても又はそうでなくても、特別な意味を持つことはない。特定の用語に対する同義語が提供される。１つ又は複数の同義語の記述により、他の同義語の使用が排除されることはない。本明細書で論じられる任意の用語の例を含む、本明細書中のいかなる箇所における例の使用も、単に例示的なものであり、本発明又は任意の例示された用語の範囲及び意味を決して限定することはない。同様に、本発明は、本明細書で与えられる様々な実施形態に限定されることはない。
【００４２】
ある要素が別の要素の「上に」あると表されるとき、ある要素は他の要素の直接上にあってよく、又は介在する要素がそれらの間に存在してよいことが理解されよう。対照的に、ある要素が別の要素の「直接上に」あると表されるとき、介在する要素は存在しない。本明細書で使用されるとき、用語「及び／又は」には、１つ又は複数の関連する列挙された項目の任意の及び全ての組合せが含まれる。
【００４３】
第１、第２、第３等の用語が、様々な要素、成分、領域、層及び／又はセクションを説明するために本明細書で使用されうるけれども、これらの要素、成分、領域、層及び／又はセクションは、これらの用語により限定されるべきではないことが理解されよう。これらの用語は、１つの要素、成分、領域、層又はセクションを、別の要素、成分、領域、層又はセクションから単に区別するために使用されるだけである。したがって、下で論じられる第１の要素、成分、領域、層又はセクションは、本発明の教示から逸脱することなく、第２の要素、成分、領域、層又はセクションと称されうる。
【００４４】
本明細書で使用される用語は、特定の実施形態のみを記載することが目的であり、本発明を限定することを意図するものではない。本明細書で使用されるとき、単数形「１つ（種）の（ａ）」、「１つ（種）の（ａｎ）」、及び「その（ｔｈｅ）」は、文脈よりそうでない旨が明確に示されない限り、同様に複数形も含むことを意図する。用語「含む（ｃｏｍｐｒｉｓｅｓ）」及び／若しくは「含むこと（ｃｏｍｐｒｉｓｉｎｇ）」、又は「含む（ｉｎｃｌｕｄｅｓ）」及び／若しくは「含むこと（ｉｎｃｌｕｄｉｎｇ）」又は「有する（ｈａｓ）」及び／若しくは「有すること（ｈａｖｉｎｇ）」は、本明細書で使用されるとき、述べられた特色、領域、整数、工程、操作、要素、及び／又は成分の存在を規定するが、１つ又は複数の他の特色、領域、整数、工程、操作、要素、成分、及び／又はそれらの群の存在又は追加を妨げることはないことが更に理解されよう。
【００４５】
更に、「より下」又は「最下部」及び「より上」又は「最上部」等の相対的な用語は、図に示すような、１つの要素と別の要素との関係を説明するために本明細書で使用されうる。相対的な用語は、図に示される装置の配置に加えて、異なる配置を包含することを意図することが理解されよう。例えば、１つの図中の装置を回転させた場合、他の要素の「より下」側に記載された要素が、他の要素の「より上」側に配置されることになる。したがって、例示的な用語「より下」は、図の特定の配置に応じて、「より下」及び「より上」の両方の配置を包含することができる。同様に、１つの図中の装置を回転させた場合、他の要素の「下」又は「下方」に記載された要素が、他の要素の「上」に配置されることになる。したがって、例示的な用語「下」又は「下方」は、上及び下の両方の配置を包含することができる。
【００４６】
他に定義されない限り、本明細書で使用される全ての用語（技術用語及び科学用語を含む）は、本発明が属する技術分野の当業者により一般的に理解されるものと同じ意味を有する。一般に使用される辞書で定義される用語等の用語は、関連技術分野及び本開示の文脈におけるその意味と一致する意味を有すると解釈されるべきであり、本明細書で明示的にそのように定義されない限り、理想化された又は過度に形式的な意味に解釈されないことが更に理解されよう。
【００４７】
本明細書で使用されるとき、「およそ（ａｒｏｕｎｄ）」、「約」、「実質的に」又は「ほぼ（ａｐｐｒｏｘｉｍａｔｅｌｙ）」は、所与の値又は範囲の２０パーセント以内、好ましくは１０パーセント以内、より好ましくは５パーセント以内を一般に意味する。本明細書で与えられる数量は近似値であり、明示的に記述されてないとしても、「およそ」、「約」、「実質的に」又は「ほぼ」という用語を推測することが可能であることを意味する。
【００４８】
本明細書で使用されるとき、「含む（ｃｏｍｐｒｉｓｅ）」又は「含むこと（ｃｏｍｐｒｉｓｉｎｇ）」、「含む（ｉｎｃｌｕｄｅ）」又は「含むこと（ｉｎｃｌｕｄｉｎｇ）」、「持つ（ｃａｒｒｙ）」又は「持つこと（ｃａｒｒｙｉｎｇ）」、「有する（ｈａｓ／ｈａｖｅ）」又は「有すること（ｈａｖｉｎｇ）」、「含有する（ｃｏｎｔａｉｎ）」又は「含有すること（ｃｏｎｔａｉｎｉｎｇ）」、「含む（ｉｎｖｏｌｖｅ）」又は「含むこと（ｉｎｖｏｌｖｉｎｇ）」等の用語は、オープンエンド型である、すなわち、含むがそれらに限定されないことを意味すると理解されるべきである。
【００４９】
本発明の実施形態に関して、添付の図面と関連してここに記載する。これらの態様に対する様々な修正は、当業者には容易に明らかになるであろうし、本明細書に定義される包括的原理は、他の態様に適用されうる。本発明の目的に従って、本明細書に具体化され且つ広く記載されるように、本発明は、金属電池用の電解質調節物質及びその製造方法に関する。
【００５０】
本発明によると、電解質調節物質は、金属塩及び溶媒を含む液体電解質、並びに金属電池等の電気化学セルに使用可能である金属−有機構造体（ＭＯＦ）を含む。ＭＯＦは、液体電解質の活性化及び含浸時に、陰イオンを結合し、イオン対を除去し、陽イオン輸送を高めることが可能である。ＭＯＦは、金属クラスタノード及び有機リンカーから構築される結晶性多孔質固体のクラスであり、ＭＯＦ固体は、電解質調節物質として機能し、陽イオン輸率を向上させ、界面抵抗を軽減し且つ安全性問題を緩和する。
【００５１】
ある実施形態では、イオン／イオンチャネルを有する電解質調節物質は、生物模倣型の金属−有機構造体（ＭＯＦ）から形成される。ＭＯＦのオープンメタルサイト（ＯＭＳ）は、初期状態ＭＯＦを活性化して、ゲスト分子又は一部の配位子を除去することにより生成される。２成分液体電解質の導入（含浸）を通して、分極化ＯＭＳは陰イオンを結合し、したがって陰イオン−修飾されたイオンチャネルを形成することができる。得られた固体様の又は半固体の電解質構造は負帯電構造体と考えられ、チャネル内の陽イオンの相対的に速い動きを促進する。電解質構造が液体電解質で満たされた場合、それはゲル電解質と考えられる。液体電解質が、電解質構造全体で優位である場合（ＭＯＦ：液体電解質＜０．５ｍｇ／ｕｌ）、ＭＯＦは電解質添加剤と考えられる。
【００５２】
ある実施形態では、電解質構造は、電解質陰イオン（例えば、ＣｌＯ４−、ＢＦ４−、ＰＦ６−、ＴＦＳＩ−（ビス（トリフルオロメタン）スルホンイミド）、ＦＳＩ−（ビス（フルオロスルホニル）イミド）等）を、ＭＯＦスカフォールドのＯＭＳと自発的に結合させることにより形成される。結合により、ＭＯＦスカフォールドの細孔中に負帯電チャネルが構築され、溶媒和イオン（例えば、Ｌｉ＋、Ｎａ＋、Ｍｇ２＋、Ｚｎ２＋）の高速伝導を可能にする。
【００５３】
リチウムベースの電池に関して、正極は、ＬｉＣｏＯ２（ＬＣＯ）で形成され、負極はリチウム金属（Ｌｉ）で形成される。好適な正極の他の例として、ＬｉＮｉＭｎＣｏＯ２（ＮＭＣ）、リン酸鉄リチウム（ＬｉＦｅＰＯ４）、鉄フルオロリン酸リチウム（Ｌｉ２ＦｅＰＯ４Ｆ）、層カソードによる過リチウム化層、スピネル型酸化マンガンリチウム（ＬｉＭｎ２Ｏ４）、酸化コバルトリチウム（ＬｉＣｏＯ２）、ＬｉＮｉ０．５Ｍｎ１．５Ｏ４、酸化アルミニウムコバルトニッケルリチウム（例えば、ＬｉＮｉ０．８Ｃｏ０．１５Ａｌ０．０５Ｏ２又はＮＣＡ）、酸化バナジウムリチウム（ＬｉＶ２Ｏ５）、Ｌｉ２ＭＳｉＯ４（Ｍは任意の比のＣｏ、Ｆｅ、及び／又はＭｎから構成される）、又はリチウム挿入及び脱挿入を十分受けることができる任意の他の好適な材料が含まれる。好適な負極の他の例として、グラファイト、ハード又はソフトカーボン、グラフェン、カーボンナノチューブ、酸化チタン（Ｌｉ４Ｔｉ５Ｏ１２、ＴｉＯ２）、ケイ素（Ｓｉ）、スズ（Ｓｎ）、ゲルマニウム（Ｇｅ）、一酸化ケイ素（ＳｉＯ）、酸化ケイ素（ＳｉＯ２）、酸化スズ（ＳｎＯ２）、遷移金属酸化物（Ｆｅ２Ｏ３、Ｆｅ３Ｏ４、Ｃｏ３Ｏ４、ＭｎｘＯｙ等）、又はリチウムとのインターカレーション、変換又は合金化反応を受けることができる任意の他の好適な材料が含まれる。
【００５４】
ナトリウム、マグネシウム、又は亜鉛の金属電池に関して、ナトリウム、マグネシウム、又は亜鉛の金属電池に好適な負極には、それぞれ、ナトリウム金属、マグネシウム金属、又は亜鉛金属が含まれる。ナトリウム金属電池に好適な正極には、ＮａＭｎＯ２、ＮａＦｅＰＯ４、及び／又はＮａ３Ｖ２（ＰＯ４）３が含まれる。マグネシウム金属電池に好適な正極には、ＴｉＳｅ２、ＭｇＦｅＰＯ４Ｆ、ＭｇＣｏ２Ｏ４、及び／又はＶ２Ｏ５が含まれる。亜鉛金属電池に好適な正極には、γ−ＭｎＯ２、ＺｎＭｎ２Ｏ４、及び／又はＺｎＭｎＯ２が含まれる。いくつか又は全ての電極材料は、電極層を通してより良好なイオン輸送を達成するために、ＭＯＦ電解質と組み合わせることができる。
【００５５】
金属有機構造体（ＭＯＦ）は、金属クラスタノード及び有機リンカーから構築される結晶性多孔質固体のクラスである。ＭＯＦの合成手順は典型的には水熱法を含み、調製されたままのＭＯＦ細孔チャネルは、通例、ゲスト種（例えば、水又はジメチルホルムアミドのような溶媒分子）により占められている。活性化による溶媒種の除去により、ゲストの２成分電解質を収容するための空隙が生成される。ＭＯＦの巨大な候補は、その様々な金属中心、配位子誘導体及び対応する位相形態に起因して特に興味深い。ＨＫＵＳＴ−１（すなわち、ＭＯＦ）により例示されるように、これはＣｕ（ＩＩ）パドルホイール（ｐａｄｄｌｅ  ｗｈｅｅｌ及び１，３，５−ベンゼントリカルボン酸（ＢＴＣ）リンカーから構築される。より詳細には、図１Ａ〜図１Ｃは、ＨＫＵＳＴ−１の２次元単位セルを例示し、ＨＫＵＳＴ−１は、１．１ｎｍの細孔直径を有する３次元細孔チャネルを有する。３球体は、単位セルの構造体内の様々な細孔サイズを表す。
【００５６】
Ｔａｂｌｅ  １（表１）は、１．１ｎｍ〜２．９ｎｍの範囲の細孔サイズを有し、ｐブロックから（Ａｌ及びＩｎ）並びにｄ−ｂｌｏｃｋから（Ｃｕ、Ｆｅ、及びＭｎ）の金属中心、同様に異なる配位子（ＢＴＣ、ベンゼン−１，４−ジカルボン酸（ＢＤＣ）、イソニコチン酸（ＩＮ）、及びアゾベンゼン−４，４’−ジカルボン酸（ＡＤＣ））を含有する、チャネルスカフォールドとして使用されるＭＯＦの例を列挙する。
【００５７】
【表１】
2020508542.tif 000003
【００５８】
ある実施形態では、ＭＯＦ材料選択は、電池の電気化学的環境におけるＭＯＦの安定性にも基づく。金属中心及び有機リンカー（配位子）の賢明な選択により、設計可能な機能性及び細孔チャネルを有する２０，０００超のＭＯＦの合成ができる。ある実施形態では、メソ細孔構造を有するＭＯＦは、大きい配位子を使用することにより合成される。一実施形態では、メソ細孔構造を有するＭＯＦは、メソ細孔Ｉｎ−ＭＯＦである。ある実施形態では、液体電解質を配位結合させる、より多くの表面官能基を有するＭＯＦも使用される。ある実施形態では、好適なＭＯＦ材料の他の例として、Ｔａｂｌｅ  １（表１）に列挙されるＭｉｌ−１００−Ａｌ及びＭｉｌ−１００−Ｆｅ等のＭｉｌ−１００、メソ細孔Ｉｎ−ＭＯＦ等が含まれるが、これらに限定されない。任意のＭＯＦを使用して、本発明が実行されうることを理解されたい。
【００５９】
ある実施形態では、ＭＯＦは、溶媒（例えば、水）及び配位子の存在下で合成され、その両方がＭＯＦの金属中心と配位結合する。溶媒分子の除去（例えば、真空下での昇温状態）により、ＭＯＦから溶媒の配位結合が断ち切られて、不飽和金属中心を有するＭＯＦスカフォールドがもたらされる。溶媒分子除去のための条件として、約３０ｍＴｏｒｒの圧力における約２００℃〜約２２０℃の範囲の温度が挙げられる。この温度範囲は、任意の溶媒除去に好適であるけれども、高沸点溶媒は、低沸点溶媒より長い排気時間を必要としうることを理解されたい。一例では、粉末形態のＭＯＦ材料は、真空下で高温／昇温状態において（例えば、約２００℃〜約２２０℃）脱気されるか又は活性化されて、吸収した水分子を除去する。本発明では、他の溶媒分子除去方法も使用されうることを理解されたい。
【００６０】
Ｔａｂｌｅ  ２（表２）は、ＭＯＦの別の一連の例を示す。ＵｉＯ−６６は、［Ｚｒ６Ｏ４ＯＨ４］［Ｃ６Ｈ４（ＣＯＯ）２］６の完全な化学量論を伴うジルコニウムＭＯＦを表す。その典型的な合成経路は、ジメチルホルムアミド（ＤＭＦ）の極性（親水性）の非プロトン性溶媒中での、ＺｒＣｌ４とテレフタル酸（ＢＤＣ）との水熱反応である。Ｚｒ４＋は、徐々に加水分解されて、ＤＭＦの塩基性の助力を得て、６−中心の八面体金属クラスタを形成する。金属クラスタ八面体の面は８個の酸素でキャッピングされ、そのうちの４個はプロトン化されて電荷の平衡を保っている。陽イオンＺｒ６Ｏ４ＯＨ４は、テレフタレートにより架橋され、得られた３次元構造体は、７．５〜１２Åの四面体及び八面体のミクロ細孔ケージを有する。別の同形材料ＵｉＯ−６７は、テレフタル酸（ＢＤＣ）をより長いリンカーの４，４’−ビフェニルジカルボン酸（ＢＰＤＣ）で置き換えることにより得ることができる。結果として得られる細孔サイズは、それぞれ７．５及び１２Åから１２及び１６Åへと拡張する。ＵｉＯ−６６及びＵｉＯ−６７の両方は、ほとんど同一のジルコニウム金属八面体を共に有し、２個の水分子をケージから除去することにより脱水され、したがって部分的なオープンメタルサイトと同様に局所的分極化構造体表面を生成する。
【００６１】
これらのＭＯＦのいくつかの誘導体は、本明細書でＴａｂｌｅ  ２（表２）に示したアミン、ハロゲン、ヒドロキシル又はニトロ等の官能基を有するリンカーを用いて合成されてきた。官能性側基の広範な多様性により、より高いイオン伝導性、より高い輸率及び反応性アルカリ金属に対する優れた安定性のような、固体電解質としてのＭＯＦに望ましい特性が導入されると考えられている。例えば、側基の電子供与体／受容体特性がベンゼンカルボン酸の酸性度に影響を与え、したがって金属有機構造体全体の電荷平衡を変化させ、陰イオン吸着能を得る。加えて、リチウムと接触するＭＯＦ配位子からの基を含有する窒素又はハロゲンの自己犠牲型分解により、硝酸リチウム又はハロゲンリチウムを含む固体インターフェース（ＳＥＩ）が生み出され、これは良好なリチウム伝導体及び液体電解質との絶え間ない消費性反応からのリチウムの保護体として周知である。
【００６２】
【表２】
2020508542.tif 000004
【００６３】
ＭＯＦの合成中に、表面欠陥が生じる。ＭＯＦ材料の表面欠陥は、それらが、より多くの不飽和金属中心を配位塩の陰イオンに曝露するという点で、細孔と同様である。したがって、ＭＯＦ材料内部の細孔、同様にＭＯＦ材料のパッキングから生じる欠陥は、イオン輸送チャネルとなりうる。ＵｉＯ−６６シリーズのＭＯＦに関して、金属の配位子に対する比、合成温度、塩酸と同様にモノ／ジ−カルボン酸の組み込みは、ＭＯＦの欠陥部位に合うように操作された。例えば、トリフルオロ酢酸、トリクロロ酢酸、ギ酸、酢酸、ピバル酸、安息香酸、及びステアリン酸等は、テレフタル酸の置換及び活性時の分解により、大量の欠損配位子を生成するのに効果的であり、したがって得られたＭＯＦは、陰イオンを配位結合するための欠陥構造及び豊富な部位を有する。構造体全体にわたるこれらの欠陥はまた、陰イオンに対する固定化部位及び陽イオンに対する輸送促進部位としても分類される。
【００６４】
活性化ＭＯＦ材料粉末は、非水性溶媒に溶解した金属塩から構成される非水性液体電解質と組み合わされ、且つ浸漬される。非水性液体電解質溶媒は、エチレンカーボネート（ＥＣ）、プロピレンカーボネート（ＰＣ）、ビニレンカーボネート（ＶＣ）、フルオロエチレンカーボネート（ＦＥＣ）、ブチレンカーボネート（ＢＣ）、ジメチルカーボネート（ＤＭＣ）、ジエチルカーボネート（ＤＥＣ）、エチルメチルカーボネート（ＥＭＣ）、メチルプロピルカーボネート（ＭＰＣ）、ブチルメチルカーボネート（ＢＭＣ）、エチルプロピルカーボネート（ＥＰＣ）、ジプロピルカーボネート（ＤＰＣ）、シクロペンタノン、スルホラン、ジメチルスルホキシド、３−メチル−１，３−オキサゾリジン−２−オン、γ−ブチロラクトン、１，２−ジ−エトキシメタン、テトラヒドロフラン、２−メチルテトラヒドロフラン、１，３−ジオキソラン、酢酸メチル、酢酸エチル、ニトロメタン、１，３−プロパンスルトン、γ−バレロラクトン、イソブチリル酢酸メチル、酢酸２−メトキシエチル、酢酸２−エトキシエチル、シュウ酸ジエチル、又はイオン性液体；鎖状エーテル化合物、例えば、ガンマブチロラクトン、ガンマバレロラクトン、１，２−ジメトキシエタン及びジエチルエーテル；環状エーテル化合物、例えば、テトラヒドロフラン、２−メチルテトラヒドロフラン、１，３−ジオキソラン及びジオキサン；並びにこれらの溶媒の２種以上の混合物である。非水性溶媒の極性は、ＭＯＦ材料の表面特性に適合するように選択される。
【００６５】
液体電解質溶媒に溶解した金属塩は、リチウム（Ｌｉ）塩、ナトリウム（Ｎａ）塩、マグネシウム（Ｍｇ）塩、及び／又は亜鉛（Ｚｎ）塩である。好適なリチウム塩の例として、ヘキサフルオロリン酸リチウム、ヘキサフルオロヒ酸リチウム、リチウムビス（トリフルオロメチルスルホニルイミド）（ＬｉＴＦＳＩ）、リチウムビス（トリフルオロスルホニルイミド）、トリフルオロメタンスルホン酸リチウム、リチウムフルオロアルキルスホンイミド、リチウムフルオロアリールスホンイミド、リチウムビス（オキサレートボレート）、リチウムトリス（トリフルオロメチルスルホニルイミド）メチド、テトラフルオロホウ酸リチウム、過塩素酸リチウム、テトラクロロアルミン酸リチウム、塩化リチウム、及びこれらの組合せが含まれる。好適なナトリウム塩の例として、トリフルオロメタンスルホン酸ナトリウム、ＮａＣｌＯ４、ＮａＰＦ６、ＮａＢＦ４、ＮａＴＦＳＩ（ナトリウム（Ｉ）ビス（トリフルオロメタンスルホニル）イミド）、ＮａＦＳＩ（ナトリウム（Ｉ）ビス（フルオロスルホニル）イミド）等が含まれる。好適なＭｇ塩の例として、トリフルオロメタンスルホン酸マグネシウム、Ｍｇ（ＣｌＯ４）２、Ｍｇ（ＰＦ６）２、Ｍｇ（ＢＦ４）２、Ｍｇ（ＴＦＳＩ）２（マグネシウム（ＩＩ）ビス（トリフルオロメタンスルホニル）イミド）、Ｍｇ（ＦＳＩ）２（マグネシウム（ＩＩ）ビス（フルオロスルホニル）イミド）等が含まれる。好適なＺｎ塩の例として、トリフルオロメタンスルホン酸亜鉛、Ｚｎ（ＣｌＯ４）２、Ｚｎ（ＰＦ６）２、Ｚｎ（ＢＦ４）２、Ｚｎ（ＴＦＳＩ）２（亜鉛（ＩＩ）ビス（トリフルオロメタンスルホニル）イミド）、Ｚｎ（ＦＳＩ）２（亜鉛（ＩＩ）ビス（フルオロスルホニル）イミド）等が含まれる。金属塩は、使用されるＭＯＦ材料に少なくとも部分的に依存する、好適な大きさの陰イオンを有するように選択される。陰イオンの大きさは、塩が、確実に少なくともいくつかのＭＯＦ細孔に浸入し、次にそこで固定化されて、イオン伝導チャネルを形成することができるように選択される。
【００６６】
活性化ＭＯＦ材料粉末は、液体電解質と、約１０：１〜約１：１０００の範囲の質量比で組み合わされる。組み合わされた電解質の均一性は、加熱、撹拌、排気、超音波処理又はエージングにより達成されうる。ＭＯＦ材料は、およそ１週間、室温で液体電解質に浸漬される。脱気するか又は活性化したＭＯＦを液体電解質（例えば、プロピレンカーボネート（ＰＣ）中のＬｉＣｌＯ４）に浸漬することにより、金属塩の陰イオン（例えば、ＣｌＯ４−）が、ＭＯＦの不飽和金属部位に結合し、陰イオン結合ＭＯＦチャネルを自発的に形成することが可能になる。言い換えれば、陰イオンがＭＯＦの細孔内に位置するように、陰イオンはＭＯＦの金属原子と結合する。形成後、負帯電ＭＯＦチャネルは、溶媒和した陽イオン（例えば、ＰＣ−溶媒和したＬｉ＋又はＮａ＋又はＺｎ２＋又はＭｇ２＋）の効果的な輸送を可能にするイオン輸送チャネルである。溶媒和した陽イオンは、複数の負帯電ＭＯＦチャネルを通って及び／又はその間をホッピングすることができる。より詳細には、溶媒和した陽イオンは、陰イオン及び／又は溶媒のそれぞれの間をホッピングすることにより、チャネルの内部及び／又はその間を移動することができる。ＭＯＦ単位により構成される細孔内では、陽イオンは溶媒の助けを得て移動する。
【００６７】
ある実施形態では、ＭＯＦを液体電解質に組み込むと、得られたスラリー様の電解質は、そこを通ってＭＯＦを均質に分散させる（ＭＯＦスラリー電解質と表される）。ある実施形態では、ＭＯＦタイプ、粒度、結晶化度、欠陥、活性化条件及び固体対液体比等を、得られたスラリー電解質の望ましい粘度、熱収縮、細孔サイズ、伝導性又は他の特性を達成するために、合成及び活性化の手順中に調整する。ある実施形態では、電解質としてのＭＯＦスラリー電解質は、従来の電解質と同様に電池パッケージ内に組み込むことができる。例えば、一実施形態では、ＭＯＦスラリー電解質は、電極／セパレーターシートの積層後に、電池パッケージ内に注入することができる。別の代替方法は、ブレードを介したコーティング、電極又はセパレーターのいずれかの上に直接噴霧又は浸漬することによる。ＭＯＦスラリー電解質を電池内に均一に分散させる助けとなる他の組み込み方法もまた、本発明に従って適用されうることを、当業者は理解されたい。
【００６８】
図２に示されるように、電解質としてＭＯＦスラリー電解質を含む電池は、本発明の一実施形態に従って示され、電池は、リチウム（Ｌｉ）電池、ナトリウム（Ｎａ）電池、マグネシウム（Ｍｇ）電池、又は亜鉛（Ｚｎ）電池である。ＭＯＦスラリー電解質は、複数の活性化ＭＯＦを含む。電池はまた、正極、及び負極も有する。ＭＯＦスラリー電解質を含む電解質調節物質は、正極と負極の間に配置される。更に、それぞれの正極及び負極は、ＭＯＦスラリー電解質に面してその上に形成されたインサイチュの保護層を有してもよい。
【００６９】
加えて、電池は、正極と負極の間のＭＯＦスラリー電解質中に配置された１つ又は複数の電子遮断セパレーター膜を有してもよい。図２に示すようなこの例示的実施形態では、電池は、１つのみの電子遮断セパレーター膜を備える。電子遮断セパレーター膜は、イオン伝導性（例えば、任意のゲル形成ポリマー電解質若しくは固体電解質）又は非伝導性のいずれかである。ある実施形態では、電子遮断セパレーター膜は、ポリプロピレン（ＰＰ）、ポリエチレン（ＰＥ）、ガラス繊維（ＧＦ）、酸化ポリエチレン（ＰＥＯ）、フッ化ポリビニリデン（ＰＶＤＦ）、ポリテトラフルオロエチレン（ＰＴＦＥ）、ポリウレタン、ポリアクリロニトリル（ＰＡＮ）、ポリメチルメタクリレート（ＰＭＭＡ）、ポリテトラエチレングリコールジアクリレート、これらのコポリマー、ペロブスカイト型チタン酸ランタンリチウムＬｉ３ＸＬａ（２／３−Ｘ）Ｍ（１／３）−２ＸＴｉＯ３（ＬＬＴＯ、式中、０＜ｘ＜０．１６、及びＭ＝Ｍｇ、Ａｌ、Ｍｎ、Ｒｕ等）、リチウム亜リン酸オキシニトリド（ＬｉＰＯＮ、Ｌｉ３．５ＰＯ３Ｎ０．５）、酸化ガーネット（Ｌｉ５Ｌａ３Ｍ２Ｏ１２、式中、Ｍ＝Ｎｂ、Ｔａ、又はＺｒ；例えば、立体ＬＬＺＯ：Ｌｉ７Ｌａ３Ｚｒ２Ｏ１２）、硫化リチウム、及びこれらの組合せから選択される。
【００７０】
本発明によると、ＭＯＦ多孔質固体は、電解質調節物質として、陰イオンの固定化及び陽イオンの輸送促進による電解質のイオン性化学的性質の変換に役立つ。陰イオンの動きにより誘起された分極は低減し、得られた改質電解質は、以下の利点の利益を享受することが予測される：
１）リチウム二次電池に関して、陰イオンの制限された動きにより、陽イオン輸率を向上させ、したがって、電力能が改善される。
２）陰イオンを含む寄生反応が緩和され、それによりサイクル寿命の延長が想定される。ＭＯＦ電解質調節物質はまた、リチウム金属電池にも適用されうる。
３）固体ＭＯＦの組み込みにより、機械的及び熱的な安定性が援助される。
４）配位子の自己回復分解から又はＭＯＦの調節可能な表面積／粒度からのいずれかにより軽減された界面抵抗が、金属の樹枝状晶の除去を補助する。
【００７１】
本発明の範囲を限定することを意図することなく、本発明の実施形態に基づく実施例及びそれに関連する結果を以下に示す。しかしながら、これらの実施例は、いかなる意味においても、本発明の範囲を限定するものと解釈されるべきではない。
【実施例１】
【００７２】
本例示的実施形態では、容易な水熱法に基づいて、結晶化ＵｉＯ−６６−ＮＨ２を合成した。最初に、約５ｍｍｏｌの２−アミノ−テレフタル酸（ＮＨ２−ＢＤＣ）、約３ｍｍｏｌのＺｒＣｌ４及び約６ｍｍｏｌのＨ２Ｏを、約１５０ｍＬのジメチルホルムアミド（ＤＭＦ）に、３０分間絶え間なく撹拌しながら添加した。金属塩に対して過剰の配位子比及び２当量モルの水は、Ｚｒクラスタノードの成長を調節し、同様に特にＵｉＯ−６６−ＮＨ２の高度の結晶生成物を得ることを目的とした。十分に溶解した後の透明混合物を、約１２０℃で約２１時間の予熱において２５０ｍＬガラス瓶に移した。淡黄色の沈殿物を、遠心分離を介して収集し、ＤＭＦ（３回）及びメタノール（３回）で完全に洗浄した。
【００７３】
図３に示すように、結晶構造をＸ線回折パターンにより決定し、全ピークはＵｉＯ−６６−ＮＨ２に関するシミュレーションパターンとインデックス付け可能であり、不純物は検出されなかった。図４に示すように、走査電子分光分析法（ＳＥＭ）により形態構造及び粒度を検討し、生成物は、相互成長した結晶のミクロサイズ凝集体を含む。図５に示すように、熱重量分析（ＴＧＡ）を実施して、熱特性を分析した。質量は、空気雰囲気中で、約５℃分−１の昇温速度と共に３段階の低下を示す。約２５〜８０℃及び約８０〜２３０℃の範囲の第１及び第２の質量損失は、それぞれ、細孔補足された溶媒分子の除去及びＺｒ６Ｏ４（ＯＨ）４（ＮＨ２−ＢＤＣ）６からＺｒ６Ｏ６（ＮＨ２−ＢＤＣ）６へのＵｉＯ−６６−ＮＨ２の脱プロトン化により説明することができる。それに続く低下は、配位子の分解に起因し、残留物は単斜晶系のＺｒＯ６であると同定された。完全な化学量論的ＵｉＯ−６６−ＮＨ２からの計算値と比較した、ＴＧＡ質量損失値からの配位子の質量比は、ＭＯＦ中に欠陥構造及び欠損リンカーが存在することを実証している。これらの欠陥はまた、陰イオンの吸着部位としても作用し、より多くのオープンメタルサイトを生み出しうる。多孔質ＭＯＦ固体の質感特性を、Ｎ２吸着／脱着等温線により評価した。表面積測定前に、多孔質粉末は、約１８０℃で約１２時間、約２０ｕｍＨｇの圧力下で熱処理を受ける。図６に示すように、ブルナウアー−エメット−テラー（ＢＥＴ）表面積は約５３５ｃｍ２ｇ−１であると算出され、大部分の細孔は、低い相対圧力における優位的吸着により示されるように、ミクロ細孔である。ＭＯＦの結晶化度、粒度、表面積及び欠陥は、より多くの水又は他の酸調節物質、塩酸、酢酸、トリフルオロ酢酸、ステアリン酸等を使用するような多様な合成戦略により更に調整されうることに留意することには価値がある。
【００７４】
イオン伝導度を、交流回路（ＡＣ）インピーダンス法に基づいて測定した。ＭＯＦを最初に真空下で約１８０℃で約２４時間活性化し、更に約１ＭのＬｉＣｌＯ４｜ＰＣ（約５ｗｔ％のフルオロエチレンカーボネート、ＦＥＣと共に）電解質中に更に約２４時間、浸漬した。視認される液体の流動が観察されなくなるまで濾過した後、半固体のＭＯＦ粉末を収集した。その後、約１．３２ｃｍ２の面積（Ａ）を有する排気可能なペレットダイモード中で高密度のペレットを調製した。約３００メガパスカルの圧力印可と共に、粒子間保存された液体電解質の噴出が観察され、高密度のペレットをティッシュペーパーにより完全に拭き取り、表面液体電解質からのイオン伝導性寄与がないことを確実にした。調製されたままのペレットを、２枚のステンレス鋼プレートの間に挟み、ＡＣインピーダンス測定用のＣＲ２０３２型コインセルに組み立てた。ナイキストプロットは、高周波数領域に半円及び低周波数領域にスパイクを含み、これらは、それぞれバルク／粒界からの抵抗及びブロッキング電極に相当する。イオン抵抗（Ｒ）を、半円及びスパイクの交差点に基づいて決定した。本明細書に示される、得られたイオン伝導性は、バルク抵抗及び界面抵抗の組合せによるものである。計算式は、ｄ＝（１／Ｒ）＊（Ｌ／Ａ）であり、式中、Ｌはペレットの厚さである。室温で約２．５５×１０−４Ｓｃｍ−１の超イオン伝導率を得、アレニウスプロット（図７）に示すように、活性化エネルギーは約０．１ｅＶであると算出され、広温度における潜在的な装置用途を示唆している。
【実施例２】
【００７５】
本例示的実施形態では、水調節物質を用いず、非晶質のＵｉＯ−６６−ＮＨ２を合成した。最初に、約５ｍｍｏｌのＮＨ２−ＢＤＣ及び約３ｍｍｏｌのＺｒＣｌ４を、約１２０ｍＬのＤＭＦに十分に溶解した。反応をマイクロ波反応装置中で、約１５０℃及び約５０バールにおいて約１時間実行した。沈殿した黄色粉末を、前述の実施例と同様の方式で精製し、活性化した。約２５０ｍｇの脱気したＭＯＦ粉末を約５００ｕｌの液体電解質と混合し、これは約０．５ｍｇ  ｕｌ−１の相対濃度に相当する。混合物を約５分間超音波処理し、終夜エージングし、得られたスラリー様の電解質は、相分離の傾向を示さない。
【００７６】
界面混和性及びリチウム輸率を評価するために、リチウム対称セルを、セルガード３４０１ミクロ細孔ポリプロピレン（ＰＰ）膜を使用して製造した。約１２．５ｕｌの調製されたままのスラリー電解質を、リチウム箔の一側面に均一にコーティングし、同じ直径を有するＰＰセパレーターにより積層し、最終的に別の同一のスラリーコーティングリチウム箔により挟んだ。対称セルを組み立て、不活性雰囲気下でＣＲ２０３２コインセル構成内に密封した。比較例では、スラリー電解質の代わりに同等量の液体電解質を利用する。約０．５ｍｇ  ｕｌ−１の濃度を実証目的で選択し、より低い濃度でも、以下の優れた性能を維持しながら、全般的エネルギー密度に無視しうる犠牲を伴い達成しうることに留意されたい。
【００７７】
輸率の測定を、ＡＣインピーダンス及び直流回路（ＤＣ）分極手法の組合せを利用する古典的Ｂｒｕｃｅ  Ｅｖａｎｓ法を参照することにより実行した。ＡＣ分極を、最初に約２０ｍＶの振幅及び約１Ｍｈｚ〜０．１ｈｚの範囲の周波数を使用して実行し、それに続く約２０ｍＶの定電位分極を、定常状態に到達する時間と共に電流応答まで約３０分間実施した。最終的に、第２のＡＣ分極を実行して、ＤＣ分極後のインピーダンス展開を監視した。セルを３０分間休ませ、実験の全工程を繰り返した。図８に示すように、算出されたリチウム輸率ｔＬｉ＋は、約０．７±０．０２の高さであり、これは文献に既報告の液体電解質に関するリチウム輸送率のほぼ２倍である。一方で、後の測定によりｔＬｉ＋がおよそ０．５まで低下することが示されるが、これは界面抵抗の増加、したがって新しい固体−電解質界面（ＳＥＩ）の形成に起因しうる。
【００７８】
図９に示すように、対称セルに関する定電流サイクルを、最初の１００時間は約０．１３ｍＡ  ｃｍ−２下で、それに続くサイクルは約０．２６ｍＡ  ｃｍ−２下で実行し、それぞれ約２時間持続する。液体電解質と比較して、ＭＯＦ調節物質を伴う電解質は、より小さい過電圧を示し、対照セルは、約１５０時間以内に偶発的な短絡を経験した。結論としては、ＭＯＦスラリー電解質は、液体電解質より優れた界面能及び電気化学的安定性を示す。更に図１０に示すように、ＬｉＦｅＰＯ４｜Ｌｉハーフセルを製造して、１Ｃ（１Ｃ＝１７ｍＡ  ｇ−１）における長期サイクル性能を評価した。液体電解質は、１サイクル当たり約０．０４１％の容量衰退を示し、一方、スラリー電解質の衰退は、約１０００サイクルに関しておよそ０．０１７％であり、これはクーロン効率に関する約９９．８７％から９９．９１％への向上により説明されうる。全般的な電気化学的性能は、電解質添加剤としてのＭＯＦが、界面抵抗／安定性を改良し且つ寄生反応を低減するのに効果的であることを実証している。
【００７９】
本発明の例示的実施形態の前述の説明は、例示及び説明の目的のためにのみ示され、網羅的であることを意図するものではなく、又は開示される明確な形態に本技術を限定することを意図するものでもない。上記の教示を考慮して、多くの修正及び変形の形態が可能である。
【００８０】
実施形態は、他の当業者が本発明及び様々な実施形態を、企図される特定の使用に適するような様々な修正を用いて利用できるようにするために、本発明の原理及びその実用的用途を説明するために選択され、記載された。その趣旨及び範囲から逸脱することなく代替の実施形態が、本発明が関連する技術分野の当業者には明白となるであろう。したがって、本発明の範囲は、前述の説明及び本明細書に記載される例示的実施形態ではなく、添付の特許請求の範囲により定義される。
【図１Ａ】
2020508542.tif 000005
【図１Ｂ】
2020508542.tif 000006
【図１Ｃ】
2020508542.tif 000007
【図２】
2020508542.tif 000008
【図３】
2020508542.tif 000009
【図４】
2020508542.tif 000010
【図５】
2020508542.tif 000011
【図６】
2020508542.tif 000012
【図７】
2020508542.tif 000013
【図８】
2020508542.tif 000014
【図９】
2020508542.tif 000015
【図１０】
2020508542.tif 000016
【国際調査報告】
2020508542.tif 000017
2020508542.tif 000018